СПОСОБ ПОЛУЧЕНИЯ НАНОМЕТРИЧЕСКОГО МОНОДИСПЕРСНОГО И СТАБИЛЬНОГО ГИДРОКСИДА МАГНИЯ И ПОЛУЧАЕМЫЙ ПРОДУКТ

2
1. Способ получения нанометрического монодисперсного и стабильного Mg(OH), состоящий из следующих стадий:
a. смешение водного раствора магния и водного раствора щелочи,
b. стабилизация смешанного продукта введением разбавителя,
c.созревание стабилизированного продукта,
d. очистка созревшего продукта с получением частиц гидроксида магния,
причем способ, отличающийся тем, что
2
i) получение наночастиц монодисперсного Mg(OH) имеет место в процессе стадий смешения и стабилизации, где смесь микросмешивается,
ii) водный раствор магния содержит от 0,01 до 10 мас.% растворенного магния, поверхностно-активное вещество и органическую кислоту,
iii) водный щелочной раствор содержит щелочь, выбранную из группы, которая включает в себя гидроксид натрия, гидроксид калия и растворы аммиака, и диспергатор, выбранный из типа полиакрилатных кислот или их солей,
iv) разбавитель, который используется для стабилизации продукта смеси, содержит воду и диспергатор такой же природы, как диспергатор, используемый в щелочном растворе, причем вышеуказанный разбавитель вводится при постоянном встряхивании в процессе стабилизации,
v) в процессе стадии созревания уже стабилизированная смесь продукта подвергается механической и химической обработке при применении ультразвука, который, предпочтительно, находится в интервале от 20 до 45 кГц, с дезактивацией активных точек полученных частиц и кристаллов.
2
2. Способ получения нанометрического монодисперсного и стабильного Mg(OH) по п.1, отличающийся тем, что органическая кислота, используемая в растворе магния, выбрана из группы, которая включает в себя янтарную, аскорбиновую, щавелевую, адипиновую, винную, лимонную, дигликолевую, салициловую и глутаровую кислоты.
2
3. Способ получения нанометрического монодисперсного и стабильного Mg(OH) по п.1, отличающийся тем, что диспергатор в водном щелочном растворе находится в пропорции, которая составляет от 0,01 до 10 мас.% по отношению к массе осаждаемого гидроксида магния.
2
4. Способ получения нанометрического монодисперсного и стабильного Mg(OH) по п.1, отличающийся тем, что разбавитель содержит до 10 мас.% диспергатора по отношению к массе осажденного гидроксида магния.
2
5. Способ получения нанометрического монодисперсного и стабильного Mg(OH) по п.1, отличающийся тем, что раствор магния и щелочной раствор смешиваются при интенсивном перемешивании в турбулентном потоке с числом Рейнольдса NRe более или равно 3000, что обеспечивает микросмешение.
2
6. Способ получения нанометрического монодисперсного и стабильного Mg(OH) по п.1, отличающийся тем, что пропорция между магнием и щелочь в смеси находится в интервале от стехиометрического уровня до 50% избытка магния или щелочью и, предпочтительно, до 30% избытка щелочи.
2
7. Способ получения нанометрического монодисперсного и стабильного Mg(OH) по п.1, отличающийся тем, что время пребывания в микросмесителе составляет до 3 мин и, предпочтительно менее 1 мин.
2
8. Способ получения нанометрического монодисперсного и стабильного Mg(OH) по п.1, отличающийся тем, что время стабилизации находится в интервале от 5 до 30 мин, и предпочтительно в интервале 5-10 мин.
2
9. Способ получения нанометрического монодисперсного и стабильного Mg(OH) по п.1, отличающийся тем, что время пребывания в процессе стадии созревания находится в интервале от 15 до 60 мин и, предпочтительно составляет около 15 мин.
2
10. Способ получения нанометрического монодисперсного и стабильного Mg(OH) по п.1, отличающийся тем, что в процессе стадии созревания для того, чтобы достигнуть созревания продукта, необходимо поддерживать температуру в интервале 60-80°С.
2
11. Способ получения нанометрического монодисперсного и стабильного Mg(OH) по п.1, отличающийся тем, что способ осуществляется в периодическом режиме.
2
12. Способ получения нанометрического монодисперсного и стабильного Mg(OH) по п.1, отличающийся тем, что способ осуществляется в непрерывном режиме.
13. Паста гидроксида магния, полученная способом по п.1, отличающаяся тем, что частицы гидроксида магния в пасте являются нанометрическими, монодисперсными и стабильными в концентрациях вплоть до 60 мас.%.
14. Паста гидроксида магния по п.13, отличающаяся тем, что средний размер частиц (D50) гидроксида магния находится в интервале от 90 до 110 нм, и, по меньшей мере, 90% частиц имеет размер (D10) более 20 нм, и, по меньшей мере, 90% частиц имеет размер (D90) менее 160 нм.
15. Паста гидроксида магния, полученная способом по п.1, отличающаяся тем, что указанная паста является стабильной в течение периодов времени более 12 мес. без необходимости механической обработки.